(57)【要約】【課題】  ビニール袋に収納されている未利用のアスベスト原料あるいはアスベスト含有剥ぎ取り物などアスベスト含有物を、アスベストの飛散による悪影響を、多重に防止する対策を取りながら圧縮し、輸送および最終処分場への埋め立て処理の費用を削減しながら、安全に処理するための方法に関する。【解決手段】  アスベスト含有物が収納されたビニール袋に、シリコーン樹脂乳化液を加えて、ビニール袋のまま圧縮する。圧縮時に型枠によってビニール袋に穴が開けるようにする。また、圧縮時に搾り出された液は、アスベスト含有物が収納された別のビニール袋に加えて用いる。  【選択図】図１
2010017604.tif 000002
【特許請求の範囲】
【請求項１】
アスベスト含有物が収納されたビニール袋にシリコーン樹脂乳化液を加えて、ビニール袋のまま圧縮することを特徴とする、ビニール袋に収納されたアスベスト含有物の処理方法。
【請求項２】
請求項１において、圧縮時に型枠によってビニール袋に穴を開けることを特徴とする、ビニール袋に収納されたアスベスト含有物の処理方法。
【請求項３】
請求項１において、圧縮時に搾り出された液を、アスベスト含有物が収納された別のビニール袋に加えて用いることを特徴とする、ビニール袋に収納されたアスベスト含有物の処理方法。
【発明の詳細な説明】
【技術分野】
【０００１】
本発明は、ビニール袋に収納されている未利用のアスベスト原料あるいはアスベスト含有剥ぎ取り物を、輸送および最終処分場への埋め立て処理の費用を削減しながら安全に処理するための方法に関する。
【背景技術】
【０００２】
アスベストは材質的には極めて細い繊維状の組織であることに特徴があり、吹き付け材などに配合すると吹きつけ層の断熱性、吸音性、耐熱性の向上などに効果があることから、建築物などに広く用いられてきた。しかし、空気を介してその極めて細い繊維状の組織の断片が人体に吸引されると、肺がんや中皮腫の原因になることがわかり、新たなアスベスト含有物の使用が禁止され、また既設のアスベスト含有吹き付け層などの除去、最終処分が必要になってきた。前者に関しては未使用のアスベスト原料がビニール袋に入れて保管されたままのものが存在し、また後者に関しては通常は剥ぎ取り後、ビニール袋に密封した後、特別管理型最終処分場などに埋め立て処分されているが、埋め立て場所の制約などで仮置きになっていたものが１部存在する。これらは、早急に特別管理型最終処分場などに埋め立て処理されるべきであるが、特別管理型最終処分場の受け入れ余力が減少し、引き取ってもらえる最終処分場に運ぶには輸送距離が増し、埋め立て処理費の負担とあわせて処理費が高くなっているのが現状である。しかし、これらは早く処理されないと、ビニール袋には劣化の問題があり、また自然災害など発生した時、アスベスト被害を広げるおそれがある。このように、輸送および最終処分場への埋め立て処理の費用を削減しながら、安全に処理するための方法が求められている。
【０００３】
一般の有機物廃棄物については特許文献１に示すように袋に入れて真空処理して密閉し土木資材とする方法が示されている。特許文献２には、未処理の被処理物が収納される袋と、袋の底部方向に移動されることで袋の底部方向に被処理物を押圧する圧縮手段と、圧縮手段の側方外周に設けられ、圧縮手段の移動に伴い袋内部を袋の底部方向に移動する案内枠とを有することを特徴とする処理物袋詰め装置が示されている。また、特許文献３において本発明と同一の発明者は、すでにアスベストを含有する吹き付け層の処理に関して、シリコーン樹脂乳化液を用いる方法を示している。しかし、アスベスト含有吹き付け層と、本発明が対象とするビニール袋に収納された未使用のアスベスト原料などとは物質の状況が大きく異なるので、同じ方法を適用することができない。
【特許文献１】特開平６−７１２４３号公報
【特許文献２】特開２００６−２８９４２８号公報
【特許文献３】特開国際出願ＰＣＴ／ＪＰ２００６−３１９５２０号公報
【発明の開示】
【発明が解決しようとする課題】
【０００４】
本発明は、ビニール袋に収納されている未利用のアスベスト原料あるいはアスベスト含有剥ぎ取り物などのアスベスト含有物を、アスベストの飛散による悪影響を、多重に防止する対策を取りながら圧縮、減容し、輸送および最終処分場への埋め立て処理の費用を削減しながら、安全に処理するための方法に関する。
【課題を解決するための手段】
【０００５】
本発明の課題を解決するための具体的手段の第１は、アスベスト含有物が収納されたビニール袋にシリコーン樹脂乳化液を加えてビニール袋のまま圧縮することである。
【０００６】
具体的手段の第２は、０００５において、圧縮時に型枠によってビニール袋に穴を開けることである。
【０００７】
具体的手段の第３は、０００５において、圧縮時に搾り出された液を、アスベスト含有物が収納された別のビニール袋に加えて用いることである。
【発明の効果】
【０００８】
０００５〜０００７の方法によって、アスベスト飛散による悪影響を、まず第１にビニール袋に入ってまま処理することで、第２にアスベスト繊維がシリコーン樹脂乳化液で湿潤していることで、第３に圧縮によって搾り出された、アスベスト片が含まれているおそれが液を循環使用することで、そして第４に、アスベストを湿潤していた液体が乾燥によってシリコーン樹脂が固化すればアスベスト繊維がシリコーン樹脂固化膜で被覆されていることで、多重に防止することによって、安全に圧縮、減容するという目的を達することができる。
【発明を実施するための最良の形態】
【０００９】
本発明のプロセスフローを図１に示す。本発明が処理対象にする、ビニール袋の収納されたアスベスト含有物とは、まず、アスベスト原料として入手されたが、その後、アスベスト含有物の使用禁止によって、使われないまま倉庫などに保管されていたものである。アスベストの種類としては、青石綿、白石綿、茶石綿などがあるが、それらが例えば１ｍ３の容量の二重のビニール袋の中に収納されている。収納されているものは乾燥状態で、見掛け比重は０．２〜０．３である。もう１つのものは、アスベストと他の綿状鉱物の混合物が建築物の壁面、天井などに吹き付けられていた被覆層を剥ぎ取ってビニール袋に収納したものである。本来は、その状態で特別管理型最終処分場に運ばれて埋め立て処分されるべきものであったが、埋め立て処分場の事情などによって仮置きされていたものである。収納されているものは、アスベストのほかにロックウール、スラグウールなどの綿状鉱物、封じ込めなどに用いたセメント、さらに剥ぎ取り時にアスベスト飛散防止のために用いられた液体中の成分残渣などが含まれている。
【００１０】
本発明では、まず、２重のビニール袋に収納、密封されているアスベスト含有物に対して、ビニール袋の封を切って、シリコーン樹脂を含有する乳化液を加える。本発明で用いられるシリコーン樹脂とは、オルガノクロロシラン類を加水分解し重合して得られる三次元網目構造を有するポリマーであり、一般式としてＲｎＳｉＯ４−ｎと表すことができる。通常、Ｒ３ＳｉＯ１／２単位、ＳｉＯ２単位、Ｒ２ＳｉＯ単位、およびＲＳｉＯ３／２単位から選択される単位の組み合わせからなるものであることが好ましい。なお、ここでＲとしては、アルキル基（メチル基、エチル基、プロピル基、ブチル基、ペンチル基、ヘキシル基）、シクロへキシル基などのシクロアルキル基、またはフェニル基などから選択される１種または２種以上の炭素数１〜６の１価炭化水素基を挙げることができる。制限はされないが、全体の８０％モル以上がメチル基であるシリコーン樹脂を好適に用いることができる。シリコーン樹脂には、通常オイル型、オイルコンパウンド型、溶液型、エマルジョン型、自己乳化型などがある。制限されないが、本発明で用いられるシリコーン樹脂は、好ましくは水と併用することができるエマルジョン型（Ｏ／Ｗ型エマルジョン）および自己乳化型である。特に好ましくはエマルジョン型であり、中でも架橋反応により硬化し、シリコーン皮膜を形成する反応性のエマルジョン型シリコーン樹脂が好適に使用できる。ここで反応性のシリコーン樹脂（エマルジョン型）は、シリコーン樹脂のベースポリマーおよび架橋ポリマーに触媒や乳化剤を加え、上記ポリマーを水などに乳化分散させたものである。当該乳化液の中でベースポリマーと架橋ポリマーはそれぞれマイクロカプセルの状態で存在しており、アスベスト含有被覆層などのアスベスト含有物に対して良好な濡れ性を発揮して速やかに浸透浸潤するが、水が蒸散してマイクロカプセルが壊れると、架橋反応が生じて固化が進行して繊維表面に皮膜が形成される。商業的に入手できる反応性のシリコーン樹脂（エマルジョン型）としては、制限されないが、信越化学工業株式会社のＰｏｌｏｎ  ＭＦ−２０（商品名）、Ｐｏｌｏｎ  ＭＦ−２３（商品名）、Ｐｏｌｏｎ  ＭＦ−５６（商品名）、Ｐｏｌｏｍ−ＭＦ２０６（商品名）、Ｐｏｌｏｎ  ＭＷＳ（商品名）などを例示することができる。
【００１１】
加えられたシリコーン樹脂乳化液は未利用アスベスト原料やアスベスト含有被覆層剥ぎ取り物などのアスベスト含有物に速やかに浸潤する。さらに後続の圧縮によって、未湿潤の部分に液が回って湿潤が進む。アスベストを含む鉱物層に完全に湿潤するには、液の重量は、アスベスト含有層の重量の８〜２０％が必要である。このようにシリコーン樹脂乳化液を加えて２０分以上、また液体の蒸発が進んでシリコーン樹脂の固化が始まる約１０日間の以内に、ビニール袋に入ったままで、圧縮機にかける。圧縮機は、プレス金具が上から降りてきてビニール袋に入った状態のアスベスト含有物を型枠の中に圧縮する縦型のものであっても、あるいは、横からプレスで型枠の中に押し込む横型のものであってもよい。圧縮方法に関する本発明の特色は、圧縮用型枠に１ヶ所、あるいは２ヶ所以上の突起部を設けておき、圧縮時に、その所定の位置でビニール袋に穴を開けて、ビニール袋の中から空気とシリコーン樹脂乳化液の余剰物を抜き出すことである。これによって所定の位置で空気と液の混じったものが放出されるので、それを確実に回収、処理装置に導くことができる。回収、処理装置の途中で、空気と液の混合物が液の層を通過するようになっていて、液に湿潤されていないアスベスト繊維が空中に放散することが完全に防止できるようになっている。また、搾り出された液をちらばりなく回収できる。回収された液は、処理前の別のビニール袋に収納されたアスベスト含有物の湿潤に用いられる。
【００１２】
圧縮後の成形物は、型枠から押し出される。そして、この成形物は１個あるいは２個以上、新たなビニール袋に入れられて密封されて、最終処分場に運ばれて埋め立て処分される。圧縮によって容積が１／５前後になっており、輸送および埋め立ての費用を軽減できる。以上のように本発明においては、アスベスト含有物の処理の過程でアスベスト繊維のちらばりにつながるおそれのあることに対して多重に防止処理を講じている。さらに、圧縮後のビニール袋に密閉されたアスベスト含有物については、理論的にはビニール袋が破れない限り内部のものは飛散するおそれがないわけであるが、万一、破れた場合にも、本発明の方法によっては、シリコーン樹脂乳化液の液体分が残っている限りは湿潤状態であるのでアスベスト繊維の飛散は起こらないし、一方、液体分が乾燥してシリコーン樹脂の固化が起こった後であれば、強度的に飛散が生じにくいし、また、たとえ飛散してもアスベスト繊維表面にシリコーン樹脂皮膜が生じているので、医学的には実証されてはいないが、無害化に近い状態にあるといえる。
【実施例１】
【００１３】
未利用のままアスベスト原料としてビニール袋に収納して倉庫に保管されていた白石綿（１ｍ３のビニール袋（２重）に、２００〜２５０ｋｇづつ収納されていた）を次のようにシリコーン樹脂乳化液を加えて圧縮処理した。シリコーン樹脂は、信越化学工業製Ｐｏｌｏｎ  ＭＦ−５６に、重量で６倍の、水を主体とする液を加えた乳化液で、これをビニール袋の封を切って収納されている白石綿の重量の１８％加えて、再び封をし、１時間から４８時間の間に圧縮機の所に運んで、ビニール袋ごと圧縮処理した。
圧縮機は縦型５００tプレスで、型枠は鋼製で、水平断面が、１００ｃｍ×６５ｃｍで、底の中心部に外径１０ｍｍの穴が明けられ、外径１０ｍｍ、高さ１０ｍｍのパイプが溶接されている。この型枠におかれたビニール袋に収納された白石綿は、上から降りてくるプレスによって圧縮され、高さが２０〜２５ｃｍに成型される。なお、底に取り付けられたパイプでビニール袋に穴があけられ、それを通して液と空気の混合物が型枠の底と通して、パイプで外部に抜き出され、シリコーン樹脂乳化液の中に吹き込まれ、空気はさらにもう１段、水の中に吹き込んで、粉塵を除去した後、放散させた。液体分は、
シリコーン樹脂乳化液の部分は、処理前のビニール袋の中に加える液として利用し、また、水の部分は、シリコーン樹脂乳化液を作るときに利用された。圧縮によって見かけ体積が、約１／６にされた成形物は、プレスを引き上げた後、型枠の底を持ち上げて、型枠から出して、２つづつ、新たな二重のビニールに入れて密封し、特別管理型最終処分場に運んで埋め立て処分された。
【実施例２】
【００１４】
体育館天井などの吹付け被覆層（アスベスト含有率は２５％、残りはロックウール）が剥ぎ取られたままビニール袋に収納されて、仮置きされていたものを、圧縮処理した。
処理方法は、００１３で述べたのとほぼ同様であるが以下の点だけが異なる。シリコーン樹脂は、信越化学工業製Ｐｏｌｏｎ  ＭＦ−５６に、重量で７倍の、水を主体とする液を加えた乳化液で、これをビニール袋の封を切って収納されている剥ぎ取り物の重量の１５％加えて、再び封をし、１時間から４８時間の間に圧縮機の所に運んで、ビニール袋ごと圧縮処理した。縦型５００tプレスで圧縮後によって、高さが２２〜２７ｃｍ
になり、約１／５にされた。成形物は、プレスを引き上げた後、型枠の底を持ち上げて、型枠から出して、１つづつ、新たな二重のビニールに入れて密封し、特別管理型最終処分場に運んで埋め立て処分された。
【産業上の利用可能性】
【００１５】
本発明は、未使用のアスベスト原料や、アスベスト含有剥ぎ取り物以外でも、アスベストを含有するもので、ビニール袋の中に収められているもの（例えばアスベスト含有スレートの破砕片など）の圧縮、減容化処理にも用いることができる。
【図面の簡単な説明】
【００１６】
【図１】本発明のプロセスフローを示す。
【図１】
2010017604.tif 000003